(57)【要約】      （修正有）【課題】サンプリングの偏りが少なく、かつ効率的に強化繊維の繊維長を測定することが可能な繊維長測定用プレパラートの製造方法、分散液の調製方法、繊維長測定方法、繊維長測定用プレパラート、繊維長測定装置、および繊維長測定装置の制御プログラムを提供する。【解決手段】繊維と所定粘度の分散媒とを、密閉可能な容器中に前記繊維の濃度が０．１質量％以下となるように添加し予備分散液を調製する予備分散工程（ステップＳ１）と、前記予備分散液の一部を分取する分取工程（ステップＳ２）と、前記繊維の濃度が０．００５質量％以下となるように前記分散媒を添加し、分散液を調製する希釈工程（ステップＳ３）と、前記分散液を光の透過性を有する基材上に薄く広げるキャスト工程（ステップＳ４）と、を含むことを特徴とする、繊維長測定用プレパラートの製造方法。【選択図】図１
2019066390.tif 000002
【特許請求の範囲】
【請求項１】
繊維と粘度が５００Ｐａ・ｓ〜１００００Ｐａ・ｓの分散媒とを、密閉可能な容器中に前記繊維の濃度が０．１質量％以下となるように添加し、前記容器を振とうして予備分散液を調製する予備分散工程と、
他の密閉可能な容器に前記予備分散液の一部を分取する分取工程と、
分取した前記予備分散液に、前記繊維の濃度が０．００５質量％以下となるように前記分散媒を添加し、前記容器を振とうして繊維長測定用分散液を調製する希釈工程と、
前記繊維長測定用分散液の一部を、光の透過性を有する基材上に薄く広げるキャスト工程と、
を含むことを特徴とする繊維長測定用プレパラートの製造方法。
【請求項２】
前記分散媒は、光の透過性を有し、前記繊維と異なる色彩を有していることを特徴とする請求項１に記載の繊維長測定用プレパラートの製造方法。
【請求項３】
前記分散媒は、溶媒に高分子を溶解した溶液であって、
前記高分子は、膜形成能を有していることを特徴とする請求項１または２に記載の繊維長測定用プレパラートの製造方法。
【請求項４】
前記分取工程は、前記予備分散液の全量を複数の密閉可能な容器に均等に配分し、
前記希釈工程は、前記複数の密閉可能な容器にそれぞれ配分した前記予備分散液を、前記分散媒でそれぞれ希釈することを特徴とする請求項１〜３のいずれか一つに記載の繊維長測定用プレパラートの製造方法。
【請求項５】
前記キャスト工程後、加熱により分散媒中の溶媒を除去して、前記基材上に前記高分子の皮膜を形成する高分子皮膜形成工程を行うことを特徴とする請求項３に記載の繊維長測定用プレパラートの製造方法。
【請求項６】
繊維と粘度が５００Ｐａ・ｓ〜１００００Ｐａ・ｓの分散媒とを、密閉可能な容器中に前記繊維の濃度が０．１質量％以下となるように添加し、前記容器を振とうして予備分散液を調製する予備分散工程と、
他の密閉可能な容器に前記予備分散液の一部を分取する分取工程と、
分取した前記予備分散液に、前記繊維の濃度が０．００５質量％以下となるように前記分散媒を添加し、前記容器を振とうして繊維長測定用分散液を調製する希釈工程と、
を含むことを特徴とする繊維長測定用分散液の調製方法。
【請求項７】
前記分散媒は、光の透過性を有し、前記繊維と異なる色彩を有していることを特徴とする請求項６に記載の繊維長測定用分散液の調製方法。
【請求項８】
前記分散媒は、溶媒に高分子を溶解した溶液であって、前記高分子は膜形成能を有していることを特徴とする請求項６または７に記載の繊維長測定用分散液の調製方法。
【請求項９】
前記分取工程は、前記予備分散液の全量を複数の密閉可能な容器に均等に配分し、
前記希釈工程は、前記複数の密閉可能な容器にそれぞれ配分した前記予備分散液を、前記分散媒でそれぞれ希釈することを特徴とする請求項６〜８のいずれか一つに記載の繊維長測定用の分散液の調製方法。
【請求項１０】
請求項１〜５のいずれか一つ以上に記載の方法により製造された繊維長測定用プレパラートを用いた繊維長測定方法であって、
前記繊維長測定用プレパラートの画像を取得する画像取得工程と、
前記画像の二値化画像を取得する画像処理工程と、
前記二値化画像から前記繊維長測定用プレパラート内に含まれる前記繊維の繊維長を測定する測定工程と、
を含むことを特徴とする繊維長測定方法。
【請求項１１】
前記測定工程で測定した前記繊維長測定用プレパラート内に含まれる前記繊維の繊維長から、前記繊維の繊維長分布、中央値、数平均繊維長および／または重量平均繊維長を求める算出工程を含むことを特徴とする繊維長測定方法。
【請求項１２】
前記繊維長測定用プレパラートは、
予備分散液の全量を複数の密閉可能な容器に均等に配分する分取工程と、
前記複数の密閉可能な容器にそれぞれ配分した前記予備分散液を、前記分散媒でそれぞれ希釈する希釈工程と、により製造され、
前記算出工程は、前記分取工程で配分した前記予備分散液の各系統から得た少なくとも１つの繊維長測定用分散液からそれぞれ製造された前記繊維長測定用プレパラートの前記繊維の繊維長から前記繊維長分布、前記中央値、前記数平均繊維長および／または前記重量平均繊維長を求めることを特徴とする請求項１１に記載の繊維長測定方法。
【請求項１３】
前記算出工程は、下記式（１）で表されるＤＥＰが０．７〜１．３である前記繊維長測定用プレパラートの前記繊維の繊維長から、前記繊維長分布、前記中央値、前記数平均繊維長および／または前記重量平均繊維長を求めることを特徴とする請求項１１または１２に記載の繊維長測定方法。
【数１】
2019066390.tif 000011
Ｗｃｏｕｎｔｅｄ：測定により求めた前記繊維長測定用プレパラート内の前記繊維の繊維長から算出した前記繊維長測定用プレパラート内の前記繊維の質量の合計
Ｗｐｒｅｄｉｃｔｅｄ：前記繊維長測定用プレパラートの作製に使用した前記繊維長測定用分散液の質量および濃度から予測される、前記繊維長測定用プレパラート内に含まれる前記繊維の質量の合計
【請求項１４】
前記算出工程は、前記繊維長測定用プレパラートの前記ＤＥＰが０．７〜１．３でない場合、前記繊維長測定用プレパラートに使用した繊維長測定用分散液と同じ系統の予備分散液から再度調製した繊維長測定用分散液を用いて製造された繊維長測定用プレパラートの前記繊維の繊維長を測定して、前記繊維長分布、前記中央値、前記数平均繊維長および／または前記重量平均繊維長を求めることを特徴とする請求項１３に記載の繊維長測定方法。
【請求項１５】
光の透過性を有する基材と、
前記基材上に積層され、繊維を内包し、光の透過性を有する高分子皮膜と、
を備え、前記高分子皮膜は前記繊維と異なる色彩を有することを特徴とする繊維長測定用プレパラート。
【請求項１６】
前記基材は、厚さが５０μｍ〜３０００μｍの高分子フィルムであり、
前記高分子皮膜の厚さは、前記繊維径の１／２以上であることを特徴とする請求項１５に記載の繊維長測定用プレパラート。
【請求項１７】
前記高分子皮膜は、前記繊維と粘度が５００Ｐａ・ｓ〜１００００Ｐａ・ｓの分散媒とを含み、前記繊維の濃度が０．００５質量％以下である繊維長測定用分散液を前記基材上に伸展した後、溶媒を除去してなることを特徴とする請求項１６に記載の繊維長測定用プレパラート。
【請求項１８】
下記式（１）で表されるＤＥＰが０．７〜１．３であることを特徴とする請求項１５〜１７のいずれか一つに記載の繊維長測定用プレパラート。
【数２】
2019066390.tif 000012
Ｗｃｏｕｎｔｅｄ：測定により求めた前記繊維長測定用プレパラート内の前記繊維の繊維長から算出した前記繊維長測定用プレパラート内の前記繊維の質量の合計
Ｗｐｒｅｄｉｃｔｅｄ：前記繊維長測定用プレパラートの作製に使用した前記繊維長測定用分散液の質量および濃度から予測される、前記繊維長測定用プレパラート内に含まれる前記繊維の質量の合計
【請求項１９】
請求項１〜５のいずれか一つに記載の方法により製造された繊維長測定用プレパラートのデジタル画像を取得する画像取得部と、
前記デジタル画像を画像処理して二値化画像を生成する画像処理部と、
前記二値化画像から前記繊維長測定用プレパラート内に含まれる前記繊維の繊維長を測定する繊維長測定部と、
測定した前記繊維の繊維長から繊維長分布、中央値、数平均繊維長および／または重量平均繊維長を算出する繊維長算出部と、
を備えることを特徴とする繊維長測定装置。
【請求項２０】
下記式（１）で表される前記繊維長測定用プレパラートのＤＥＰを算出するＤＥＰ算出部と、
【数３】
2019066390.tif 000013
Ｗｃｏｕｎｔｅｄ：測定により求めた前記繊維長測定用プレパラート内の前記繊維の繊維長から算出した前記繊維長測定用プレパラートの前記繊維の質量の合計
Ｗｐｒｅｄｉｃｔｅｄ：前記繊維長測定用プレパラートの作製に使用した前記繊維長測定用分散液の質量および濃度から予測される、前記繊維長測定用プレパラート内に含まれる前記繊維の質量の合計
前記繊維長測定用プレパラートのＤＥＰが０．７〜１．３であるか否かを判定する判定部と、
ＤＥＰが０．７〜１．３である前記繊維長測定用プレパラートの繊維長のみを、記憶部に記憶させる制御部と、
を備え、
前記繊維長算出部は、前記記憶部に記憶された繊維長のみを用いて、前記繊維長分布、前記中央値、前記数平均繊維長および／または前記重量平均繊維長を算出することを特徴とする請求項１９に記載の繊維長測定装置。
【請求項２１】
請求項１〜５のいずれか一つに記載の方法により製造された繊維長測定用プレパラートのデジタル画像を取得する画像取得手順と、
前記デジタル画像を画像処理して二値化画像を生成する画像処理手順と、
前記二値化画像から前記繊維長測定用プレパラート内に含まれる前記繊維の繊維長を測定する繊維長測定手順と、
前記繊維の繊維長から数平均繊維長および／または重量平均繊維長を算出する繊維長算出手順と、
を実行させることを特徴とする繊維長測定装置の制御プログラム。
【発明の詳細な説明】
【技術分野】
【０００１】
本発明は、炭素繊維等の非連続強化繊維の繊維長測定用プレパラートの製造方法、繊維長測定用分散液の調製方法、繊維長測定方法、繊維長測定用プレパラート、繊維長測定装置、および繊維長測定装置の制御プログラムに関する。
【背景技術】
【０００２】
炭素繊維等の繊維をプラスチックに配合して強度を向上した繊維強化プラスチック（Fiber  Reinforced  Plastics、以下「ＦＲＰ」ともいう）は種々の用途に使用されているが、プラスチック中に配合する強化繊維の長さは、ＦＲＰの物性と成形時の現象把握に重要な技術情報である。
【０００３】
ＦＲＰ中のガラス繊維長の測定方法として、ＦＲＰの樹脂を溶出または熱分解して得られたガラス繊維を、１０００倍以上の液体中に均一分散させ、分散液から一部を取り出して、さらに希釈等して、ガラス繊維の重量が０．１〜２ｍｇとなる均一分散液を取り出して、ろ過または分散によりガラス繊維を取り出して繊維長を測定する方法が開示されている（例えば、特許文献１参照）。
【０００４】
また、繊維長の測定対象である炭素繊維を所定濃度の高分子溶液に添加し、高速撹拌して均一分散液を得た後、この均一分散液の全部、または、一部をディスポトレイにキャストし、シート状のサンプルを作製し、このシート状サンプルを画像解析することにより繊維長分布を計測する方法が提案されている（例えば、非特許文献１参照）。
【先行技術文献】
【特許文献】
【０００５】
【特許文献１】特開２００２−５９２４号公報
【非特許文献】
【０００６】
【非特許文献１】寺田真利子、山中淳彦、島本太介、堀田裕司、第7回日本複合材料会議(JCCM-7)前刷原稿集、１Ｄ‐１３（２０１６）
【発明の概要】
【発明が解決しようとする課題】
【０００７】
特許文献１では、ガラス繊維を所定量以上の液体中に均一分散させ、均一分散液から一部の均一分散液を取り出すことによりサンプルの代表を短時間で抽出可能であるとしている。
【０００８】
しかしながら、特許文献１は、ガラスを分散させる液体として水または水と有機溶剤との混合物を使用するものであり、ガラス繊維を分散させるためには非常に大きな物理的な力を必要とするため、繊維が破損するおそれがある。また、分散した場合であっても、短時間で沈降してしまい分散液から代表的な均一分散液を取り出すことは非常に困難である。
【０００９】
一方、非特許文献１では、高分子溶液を分散媒とし、分散状態が特許文献１より良好、且つ、保持しやすいため、均一分散液により近い分散液を代表として分取可能である。しかしながら、非特許文献１では、スターラで高速撹拌しているため、繊維長の測定対象である炭素繊維が撹拌により破損してしまい、ＦＲＰに含まれた状態での炭素繊維の繊維長を測定することが困難であった。
【００１０】
本発明は、上記に鑑みてなされたものであって、サンプリングの偏りが少なく、かつ効率的に強化繊維の繊維長を測定することが可能な繊維長測定用プレパラートの製造方法、繊維長測定用分散液の調製方法、繊維長測定方法、繊維長測定用プレパラート、繊維長測定装置、および繊維長測定装置の制御プログラムを提供することを目的とする。
【課題を解決するための手段】
【００１１】
上述した課題を解決し、目的を達成するために、本発明の繊維長測定用プレパラートの製造方法は、繊維と粘度が５００Ｐａ・ｓ〜１００００Ｐａ・ｓの分散媒とを、密閉可能な容器中に前記繊維の濃度が０．１質量％以下となるように添加し、前記容器を振とうして予備分散液を調製する予備分散工程と、他の密閉可能な容器に前記予備分散液の一部を分取する分取工程と、分取した前記予備分散液に、前記繊維の濃度が０．００５質量％以下となるように前記分散媒を添加し、前記容器を振とうして繊維長測定用分散液を調製する希釈工程と、前記繊維長測定用分散液の一部を、光の透過性を有する基材上に薄く広げるキャスト工程と、を含むことを特徴とする。
【００１２】
また、本発明の繊維長測定用プレパラートの製造方法は、上記発明において、前記分散媒は、光の透過性を有し、前記繊維と異なる色彩を有していることを特徴とする。
【００１３】
また、本発明の繊維長測定用プレパラートの製造方法は、上記発明において、前記分散媒は、溶媒に高分子を溶解した溶液であって、前記高分子は膜形成能を有していることを特徴とする。
【００１４】
また、本発明の繊維長測定用プレパラートの製造方法は、上記発明において、前記分取工程は、前記予備分散液の全量を複数の密閉可能な容器に均等に配分し、前記希釈工程は、前記複数の密閉可能な容器にそれぞれ配分した前記予備分散液を、前記分散媒でそれぞれ希釈することを特徴とする。
【００１５】
また、本発明の繊維長測定用プレパラートの製造方法は、上記発明において、前記キャスト工程後、加熱により分散媒中の溶剤を除去して、前記基材上に前記高分子の皮膜を形成する高分子皮膜形成工程を行うことを特徴とする。
【００１６】
また、本発明の繊維長測定用分散液の調製方法は、繊維と粘度が５００Ｐａ・ｓ〜１００００Ｐａ・ｓの分散媒とを、密閉可能な容器中に前記繊維の濃度が０．１質量％以下となるように添加し、前記容器を振とうして予備分散液を調製する予備分散工程と、他の密閉可能な容器に前記予備分散液の一部を分取する分取工程と、分取した前記予備分散液に、前記繊維の濃度が０．００５質量％以下となるように前記分散媒を添加し、前記容器を振とうして繊維長測定用分散液を調製する希釈工程と、を含むことを特徴とする。
【００１７】
また、本発明の繊維長測定用分散液の調製方法は、上記発明において、前記分散媒は、光の透過性を有し、前記繊維と異なる色彩を有していることを特徴とする。
【００１８】
また、本発明の繊維長測定用分散液の調製方法は、上記発明において、前記分散媒は、溶媒に高分子を溶解した溶液であって、前記高分子は膜形成能を有していることを特徴とする。
【００１９】
また、本発明の繊維長測定用分散液の調製方法は、上記発明において、前記分取工程は、前記予備分散液の全量を複数の密閉可能な容器に均等に配分し、前記希釈工程は、前記複数の密閉可能な容器にそれぞれ配分した前記予備分散液を、前記分散媒でそれぞれ希釈することを特徴とする。
【００２０】
また、本発明の繊維長測定方法は、上記のいずれか一つに記載の方法により製造された繊維長測定用プレパラートを用いた繊維長測定方法であって、前記繊維長測定用プレパラートの画像を取得する画像取得工程と、前記画像の二値化画像を取得する画像処理工程と、前記二値化画像から前記繊維長測定用プレパラート内に含まれる前記繊維の繊維長を測定する測定工程と、を含むことを特徴とする。
【００２１】
また、本発明の繊維長測定方法は、上記発明において、測定した前記繊維長測定用プレパラート内に含まれる前記繊維の繊維長から、前記繊維の繊維長分布、中央値、数平均繊維長および／または重量平均繊維長を求める算出工程と、を含むことを特徴とする。
【００２２】
また、本発明の繊維長測定方法は、上記発明において、前記繊維長測定用プレパラートは、予備分散液の全量を複数の密閉可能な容器に均等に配分する分取工程と、前記複数の密閉可能な容器にそれぞれ配分した前記予備分散液を、前記分散媒でそれぞれ希釈する希釈工程と、により製造され、前記算出工程は、前記分取工程で配分した前記予備分散液の各系統から得た少なくとも１つの繊維長測定用分散液からそれぞれ製造された前記繊維長測定用プレパラート内の前記繊維の繊維長から前記繊維長分布、前記中央値、前記数平均繊維長および／または前記重量平均繊維長を求めることを特徴とする。
【００２３】
また、本発明の繊維長測定方法は、上記発明において、前記算出工程は、下記式（１）で表されるＤＥＰが０．７〜１．３である前記繊維長測定用プレパラートの前記繊維の繊維長から、前記繊維長分布、前記中央値、前記数平均繊維長および／または前記重量平均繊維長を求めることを特徴とする。
【数１】
2019066390.tif 000003
Ｗｃｏｕｎｔｅｄ：測定により求めた前記繊維長測定用プレパラート内の前記繊維の繊維長から算出した前記繊維長測定用プレパラート内の前記繊維の質量の合計
Ｗｐｒｅｄｉｃｔｅｄ：前記繊維長測定用プレパラートの作製に使用した前記繊維長測定用分散液の質量および濃度から予測される、前記繊維長測定用プレパラート内に含まれる前記繊維の質量の合計
【００２４】
また、本発明の繊維長測定方法は、上記発明において、前記算出工程は、前記繊維長測定用プレパラートの前記ＤＥＰが０．７〜１．３でない場合、前記繊維長測定用プレパラートに使用した繊維長測定用分散液と同じ系統の予備分散液から再度調製した繊維長測定用分散液を用いて製造された繊維長測定用プレパラートの前記繊維の繊維長を測定して、前記繊維長分布、前記中央値、前記数平均繊維長および／または前記重量平均繊維長を求めることを特徴とする。
【００２５】
また、本発明の繊維長測定用プレパラートは、光の透過性を有する基材と、前記基材上に積層され、繊維を内包し、光の透過性を有する高分子皮膜と、を備え、前記高分子皮膜は前記繊維と異なる色彩を有することを特徴とする。
【００２６】
また、本発明の繊維長測定用プレパラートは、上記発明において、前記基材は、厚さが５０μｍ〜３０００μｍの高分子フィルムであり、前記高分子皮膜の厚さは、前記繊維の径の１／２以上であることを特徴とする。
【００２７】
また、本発明の繊維長測定用プレパラートは、上記発明において、前記高分子皮膜は、前記繊維と粘度が５００Ｐａ・ｓ〜１００００Ｐａ・ｓの分散媒とを含み、前記繊維の濃度が０．００５質量％以下である繊維長測定用分散液を前記基材上に伸展した後、溶媒を除去してなることを特徴とする。
【００２８】
また、本発明の繊維長測定用プレパラートは、上記発明において、下記式（１）で表されるＤＥＰが０．７〜１．３であることを特徴とする。
【数２】
2019066390.tif 000004
Ｗｃｏｕｎｔｅｄ：測定により求めた前記繊維長測定用プレパラート内の前記繊維の繊維長から算出した前記繊維長測定用プレパラート内の前記繊維の質量の合計
Ｗｐｒｅｄｉｃｔｅｄ：前記繊維長測定用プレパラートの作製に使用した前記繊維長測定用分散液の質量および濃度から予測される、前記繊維長測定用プレパラート内に含まれる前記繊維の質量の合計
【００２９】
また、本発明の繊維長測定装置は、上記のいずれか一つに記載の方法により製造された繊維長測定用プレパラートのデジタル画像を取得する画像取得部と、前記デジタル画像を画像処理して二値化画像を取得する画像処理部と、前記二値化画像から前記繊維長測定用プレパラート内に含まれる前記繊維の繊維長を測定する繊維長測定部と、前記繊維の繊維長から繊維長分布、中央値、数平均繊維長および／または重量平均繊維長を算出する繊維長算出部と、を備えることを特徴とする。
【００３０】
また、本発明の繊維長測定装置は、上記発明において、下記式（１）で表される前記繊維長測定用プレパラートのＤＥＰを算出するＤＥＰ算出部と、
【数３】
2019066390.tif 000005
Ｗｃｏｕｎｔｅｄ：測定により求めた前記繊維長測定用プレパラート内の前記繊維の繊維長から算出した前記繊維長測定用プレパラート内の前記繊維の質量の合計
Ｗｐｒｅｄｉｃｔｅｄ：前記繊維長測定用プレパラートの作製に使用した前記繊維長測定用分散液の質量および濃度から予測される、前記繊維長測定用プレパラート内に含まれる前記繊維の質量の合計
前記繊維長測定用プレパラートのＤＥＰが０．７〜１．３であるか否かを判定する判定部と、ＤＥＰが０．７〜１．３である前記繊維長測定用プレパラートの繊維長のみを、記憶部に記憶させる制御部と、を備え、前記繊維長算出部は、前記記憶部に記憶された繊維長のみを用いて、前記繊維長分布、前記中央値、前記数平均繊維長および／または前記重量平均繊維長を算出することを特徴とする。
【００３１】
また、本発明の繊維長測定装置の制御プログラムは、上記のいずれか一つに記載の方法により製造された繊維長測定用プレパラートのデジタル画像を取得する画像取得手順と、前記デジタル画像を画像処理して二値化画像を取得する画像処理手順と、前記二値化画像から前記繊維長測定用プレパラート内に含まれる前記繊維の繊維長を測定する繊維長測定手順と、前記繊維の繊維長から、繊維長分布、中央値、数平均繊維長および／または重量平均繊維長を算出する繊維長算出手順と、を実行させることを特徴とする。
【発明の効果】
【００３２】
本発明の繊維長測定用プレパラートの製造方法、繊維長測定用分散液の調製方法、繊維長測定方法、繊維長測定用プレパラート、繊維長測定装置、および繊維長測定装置の制御プログラムは、ロットからのサンプリングの偏りが少なく、かつ効率的に繊維の繊維長を測定することができる。
【図面の簡単な説明】
【００３３】
【図１】図１は、本発明の実施の形態にかかる繊維測定用プレパラートの製造工程の一例を説明するフローチャートである。
【図２】図２は、本発明の実施の形態にかかる繊維測定用プレパラートの製造工程を説明する概略図である。
【図３】図３は、本発明の実施の形態にかかる繊維長測定用プレパラートの拡大断面図である。
【図４】図４は、本発明の実施の形態にかかる繊維長測定用プレパラートの製造を説明する図である。
【図５】図５は、本発明の実施の形態にかかる繊維長測定用プレパラートの製造を説明する図である。
【図６】図６は、本発明の実施の形態にかかる繊維長測定用プレパラートの製造を説明する図である。
【図７】図７は、本発明の実施の形態にかかる繊維長測定装置のブロック図である。
【図８】図８は、本発明の実施の形態にかかる繊維長測定方法を説明するフローチャートである。
【図９】図９は、本発明の実施の形態にかかる繊維長測定用プレパラートの画像の一例を示す図である。
【図１０】図１０は、図９の拡大図である。
【図１１】図１１は、図９の二値化画像である。
【図１２】図１２は、図１０の二値化画像である。
【図１３】図１３は、繊維長３ミリの繊維を含む繊維長測定用プレパラートの繊維長さと相対頻度および累計の関係を示す図である。
【図１４】図１４は、繊維長３ミリの繊維を含む繊維長測定用プレパラートの繊維長さと体積分率および累計の関係を示す図である。
【図１５】図１５は、繊維長６ミリの繊維を含む繊維長測定用プレパラートの繊維長さと相対頻度および累計の関係を示す図である。
【図１６】図１６は、繊維長６ミリの繊維を含む繊維長測定用プレパラートの繊維長さと体積分率および累計の関係を示す図である。
【図１７】図１７は、繊維長測定用分散液間の希釈条件（分岐点）の濃度と数平均繊維長の変動係数の関係を示す図である。
【図１８】図１８は、繊維長測定用分散液間の希釈条件（分岐点）の濃度と重量平均繊維長の変動係数の関係を示す図である。
【図１９】図１９は、繊維長測定用分散液間の希釈条件（分岐点）の濃度と繊維長の中央値の変動係数の関係を示す図である。
【図２０】図２０は、繊維長測定用分散液間の希釈条件（分岐点）の濃度とＤＥＰの変動係数の関係を示す図である。
【図２１】図２１は、繊維長測定用分散液の希釈条件（分岐点）を説明する図である。
【発明を実施するための形態】
【００３４】
ＦＲＰの中に存在する強化繊維の長さは、多くの場合、一定値をとらずに分布している（本明細書中、繊維長が一定値をとらず分布している強化繊維を「非連続強化繊維」という）。非連続強化繊維の繊維長分布を、信頼性の高い代表値として測定するためには、非連続強化繊維からのサンプリングの偏りを抑制する必要がある。
【００３５】
強化繊維を含むペレットを用いた射出成形品の中の非連続強化繊維の繊維長を測定する場合、成形品から小片を切り出し、樹脂を溶出または熱分解して得られた非連続強化繊維を取り出し（ロット）、その中のごく一部をサンプルとして取り出して、顕微鏡下で拡大し、拡大された非連続強化繊維の中の数百程度の繊維長を測定し、繊維長分布等を算出するのが一般的であった。
【００３６】
しかしながらロットからサンプルを取り出す際、ロットとサンプルの大きさの隔たりが大きいほど、分取する際の誤差が大きくなる。また、ロットの中身（繊維長のバラツキ）が不均一であるほど誤差が大きくなる。
【００３７】
本発明は、はじめに、測定対象となる非連続強化繊維のロットの全体、またはロットに対するサンプル量を従来に比して非常に大きな割合となる予備分散液を調製し、この予備分散液の分取と希釈、すなわち多段階で希釈を行うことにより繊維長測定用分散液とし、インクリメント（測定対象サンプル）のロットとの誤差を低減できるものである。なお、本発明の繊維長測定用プレパラートの製造方法、繊維長測定用分散液の調製方法、繊維長測定方法、繊維長測定用プレパラート、繊維長測定装置、および繊維長測定装置の制御プログラムは、非連続強化繊維の繊維長の測定に好適に使用可能であるが、繊維長が制御された強化繊維や、強化繊維以外の繊維の繊維長の測定にも使用可能である。
【００３８】
以下、さらに詳しく本発明の繊維長測定用プレパラートの製造方法、繊維長測定用分散液の調製方法、繊維長測定方法、繊維長測定用プレパラート、繊維長測定装置、および繊維長測定装置の制御プログラムについて説明する。
【００３９】
＜繊維長測定用分散液の調製＞
図１は、本発明の実施の形態にかかる繊維測定用プレパラートの製造工程を説明するフローチャートである。繊維長測定用分散液の調製工程は、図１のステップＳ１〜ステップＳ３に該当する。本発明において、繊維長測定用分散液の調製は、繊維と粘度が５００Ｐａ・ｓ〜１００００Ｐａ・ｓの分散媒とを、密閉可能な容器中に繊維の濃度が０．１質量％以下となるように添加し、容器を振とうして予備分散液を調製する予備分散工程（ステップＳ１）と、他の密閉可能な容器に予備分散液の一部を分取する分取工程（ステップＳ２）と、分取した予備分散液に、繊維の濃度が０．００５質量％以下となるように分散媒を添加し、前記容器を振とうして繊維長測定用分散液を調製する希釈工程（ステップＳ３）と、により行う。なお、「濃度」は一般に溶液中の溶質の割合を意味するが、本明細書では、分散媒分散液（予備分散液、繊維長測定用分散液を含む）中の繊維の割合として「濃度」を使用する。なお、本明細書では、繊維を直接（最初に）分散媒に分散させた分散液を予備分散液と呼び、繊維の濃度を所定値以下まで希釈し、繊維長の測定が可能となった分散液を繊維長測定用分散液と呼ぶ。
【００４０】
本発明で使用する繊維は、繊維長が０．１ｍｍ〜３０ｍｍ程度のものである。特に１ｍｍ〜１０ｍｍ程度の長さであって、繊維長分布を有する（長さが異なる繊維を含む）サンプルに使用できる。
【００４１】
繊維長測定の対象である繊維は、粘度が５００Ｐａ・ｓ〜１００００Ｐａ・ｓの分散媒に分散して予備分散液とする。分散媒の粘度を５００Ｐａ・ｓ以上とすることにより、繊維と分散媒との間にせん断力が働き、分散がしやすくなる。また、分散後の繊維の沈降も遅くなる。また、分散媒の粘度１００００Ｐａ・ｓ以下とすることにより、予備分散液を入れた容器を振とうした際、予備分散液の流動により分散しやすくなる。
【００４２】
分散媒は、粘度が５００Ｐａ・ｓ〜１００００Ｐａ・ｓであればよく、グリセリン等の有機溶剤を単独で使用することもできるが、溶媒に高分子を溶解した溶液を使用することが好ましい。溶媒としては、使用する高分子が溶解するものであればよく、水やアルコール等の有機溶剤を好適に使用することができる。高分子は、ポリビニルアルコール等を使用することができる。また、分散媒は、光の透過性を有することが好ましい。繊維長測定用プレパラートとして観察する際の観察が容易であるためである。また、分散媒は、繊維と異なる色彩を有しているものが好ましい。さらに、分散媒には、消泡剤が添加されていてもよい。
【００４３】
予備分散液の繊維の濃度は、０．１質量％以下とする。０．１質量％以下とすることで、予備分散液の均一性を向上しうる。また、予備分散液の濃度を０．１質量％以下とすることで、予備分散液を複数の容器に分取して複数の系統の繊維長測定用分散液を調製する際、繊維長測定用分散液間の濃度差が小さくなり、繊維長測定用プレパラートを製造する際のサンプリングの偏りも低減できる。予備分散液の濃度は、０．１質量％以下、好ましくは０．０８５質量％以下であるが、あまり小さくしすぎると調製する予備分散液量が大きくなり、容器による振とうが困難となる。予備分散液の濃度は、０．０２質量％以上とすることが好ましい。
【００４４】
予備分散液の調製は、密閉可能な容器で行う。容器は、調製する予備分散液の１．５〜２倍程度の容量を有し、底面の直径の２倍以上の高さのある概略円筒形状の容器、例えば、プラスチック製のボトルを使用することにより、振とう操作が容易となる。容器は予備分散液の均一性を目視で確認するために、無色透明のものが好ましい。また、繊維や分散媒の添加のためには、広口であることが好ましい。予備分散液の調製は、容器内に繊維と分散媒を入れ、蓋をして密閉した後、振とうする。振とうは、手で容器を上下や左右方向に振るほか、振とう器により、往復、旋回、８の字等に振とうすることにより行えばよい。振とうは、分散媒の進行方向が逐次変更する、乱流状となるように行うことが好ましい。スターラ等による撹拌は、繊維が凝集し、分散を妨げる。また、繊維が破損するおそれも高いため、本発明では、スターラによる撹拌は行わない。
【００４５】
予備分散液の調製後（ステップＳ１）、他の密閉可能な容器に予備分散液の一部を分取する（ステップＳ２）。予備分散液を分取する際、振とう後直ちに分取することが好ましい。予備分散液を分取する密閉可能な容器は、予備分散液を調製する容器と同様のものを使用することができる。予備分散液を分取する密閉可能な容器は、予備分散液を調製する容器と異なる大きさのものであってもよい。
【００４６】
予備分散液の分取後（ステップＳ２）、繊維の濃度が０．００５質量％以下となるように分散媒を添加し、容器を振とうして繊維長測定用分散液を調製する（ステップＳ３）。添加する分散媒は、予備分散液に使用した分散媒と同様のものを使用することができる。繊維長測定用分散液の繊維の濃度を０．００５質量％以下とすることにより、繊維測定用プレパラートでの繊維の観察が容易となる。希釈工程で使用する分散媒は、予備分散工程で使用する分散媒と同一のものを使用することが好ましいが、後述するキャスト工程での分散媒のキャストを考慮すると、より低い粘度の分散媒、例えば、粘度が低い分散媒で希釈し、繊維長測定用分散液の粘度を５００Ｐａ・ｓ〜４０００Ｐａ・ｓに調製することが好ましい。繊維長測定用分散液の粘度を５００Ｐａ・ｓ〜４０００Ｐａ・ｓとすることにより、後述する繊維長測定用プレパラートを製造する際、繊維長測定用分散液が基材上からこぼれにくく、かつ広りやすくなる。
【００４７】
分取工程と希釈工程は、１段階で行うこともできるが、多段階、すなわち、分取工程と希釈工程とを複数回行うことにより、最終的に繊維長測定用分散液の濃度を０．００５質量％以下としてもよい。
【００４８】
また、分取工程は、予備分散液の一部を他の容器に分取して行えばよいが、サンプリングの偏りの影響をさらに減少させるためには、他の複数の密閉容器に予備分散液の全量を均等に配分し、希釈工程で、複数の密閉容器に配分された予備分散液を分散媒でそれぞれ希釈して複数の系統の繊維長測定用分散液を調製することが好ましい。複数の系統の繊維長測定用分散液から繊維長測定用プレパラートを製造し、繊維長を測定し、繊維長分布等を算出することにより、繊維長分布等の精度をさらに向上させることができる。また、予備分散液の全量を複数の密閉容器に配分する際、振とう後直ちに配分を行うことが好ましい。さらに、配分は、１つの容器に１回で全量を配分するのではなく、複数回に分けて行うことが好ましい。例えば、複数の容器にそれぞれ１００ｍＬ配分する場合、各容器にそれぞれ２０ｍＬ配分した後、さらに予備分散液を振とうし、次いで各容器に２０ｍＬ配分する。このような小分けの配分を連続して行い、最終的に１００ｍＬ配分することでサンプリングの偏りを低減できる。
【００４９】
図２は、本発明の実施の形態にかかる繊維測定用プレパラートの製造工程を説明する概略図である。図２では、１ｇの繊維と９９９ｇの分散媒により、濃度０．１質量％の予備分散液を調製し、予備分散液の全量を、容器Ａ〜Ｆに均等に配分している。容器Ａ〜Ｆに配分された予備分散液は、分散液媒で５倍に希釈され、濃度０．０２質量％の分散液（第１世代、Ａ−１〜Ｆ−１）に調製される。他の容器に第１世代の分散液を一部分取し、分散媒で５倍に希釈し、濃度０．００４質量％の繊維長測定用分散液（第２世代、Ａ−１−１〜Ｆ−１−１）を調製する。図２では、容器Ａに配分された予備分散液から分取・希釈されたＡ系統の繊維長測定用分散液Ａ−１−１、容器Ｂに配分された予備分散液から分取・希釈されたＢ系統の繊維長測定用分散液Ｂ−１−１、容器Ｃに配分された予備分散液から分取・希釈されたＣ系統の繊維長測定用分散液Ｃ−１−１、容器Ｄに配分された予備分散液から分取・希釈されたＤ系統の繊維長測定用分散液Ｄ−１−１、容器Ｅに配分された予備分散液から分取・希釈されたＥ系統の繊維長測定用分散液Ｅ−１−１、容器Ｆに配分された予備分散液から分取・希釈されたＦ系統の繊維長測定用分散液Ｆ−１−１、と６系統の繊維長測定用分散液が調製され、各系統の繊維長測定用分散液から繊維長測定用プレパラートを製造し、繊維長を測定することで、サンプリングの偏りによる影響をさらに低減した繊維長分布を算出することができる。
【００５０】
＜繊維長測定用プレパラートの製造＞
繊維長測定用プレパラートの製造工程は、図１のステップＳ４〜ステップＳ５に該当する。繊維長測定用プレパラートは、分取工程および希釈工程により調製した繊維の濃度が０．００５質量％以下の繊維長測定用分散液の一部を、光の透過性を有する基材上に薄く広げるキャスト工程（ステップＳ４）と、加熱により分散媒中の溶媒を除去して、基材上に高分子の皮膜を形成する高分子皮膜形成工程（ステップＳ５）と、を含む。
【００５１】
図３は、本発明の実施の形態にかかる繊維長測定用プレパラート１の拡大断面図である。繊維長測定用プレパラート１は、光の透過性を有する基材２と、基材２上に積層され、繊維４を内包し、光の透過性を有する高分子皮膜３と、を備える。高分子皮膜３は、分散媒に溶解した高分子５から主としてなる皮膜である。高分子皮膜３は、繊維４と異なる色彩を有する。また、繊維４は、高分子皮膜３内で単糸分散している。繊維長測定用分散液を均一分散させることにより、繊維４は、高分子皮膜３内で単糸分散し、画像による繊維長測定が容易となる。さらに、高分子皮膜３が基材２上に密着した繊維長測定用プレパラート１は、簡単に搬送でき、保管も容易であり、また、少ないスペースで長期にわたっての保管が可能となる。
【００５２】
基材２は、高分子皮膜３の形成領域全体にわたって単糸分散している繊維４を視認できる程度の光の透過性、および色彩を有する。基材２は、分散媒に溶解せず、高分子皮膜３が密着するものであれば材料は限定されないが、取扱い性、および保管等の観点から、厚さが５０μｍ〜３０００μｍの高分子フィルムであることが好ましい。基材としては、例えば、ポリエチレンテレフタレート等の樹脂からなるＯＨＰ（Over  Head  Projector）フィルムを使用することができる。ポリエチレンテレフタレートフィルムは、高分子皮膜３との密着性がよく、基材２として好適に使用することができる。繊維長測定用プレパラート１は、大きいほど内包する繊維４の量が多くなるためサンプルの誤差を小さくできるが、画像取得の観点からＡ５サイズとすることが好ましい。また、繊維長測定用プレパラート１は、取扱い性および保管等の観点から、基材２に高分子皮膜３が密着したものが好ましいが、繊維長を測定するという観点では、かならずしも基材２上に高分子皮膜３が積層されたものに限定されるものではなく、スライドガラスやシャーレを基材２とし、基材２上に繊維長測定用分散液を薄く広げたものであってもよい。
【００５３】
また、高分子皮膜３の厚さは、繊維４の径の１／２以上であることが好ましい。高分子皮膜３の膜厚を、繊維４の径の１／２以上とすることにより、繊維４を高分子皮膜３内に保持することができる。また、高分子皮膜３の膜厚の上限は、使用する繊維長測定用分散液の濃度等を考慮して適宜設定すればよいが、繊維長測定のしやすさ等の観点から３０００μｍ以下とすることが好ましい。
【００５４】
基材２上への高分子皮膜３の形成は、例えば、図４〜図６に示すようにして行うことができる。図４〜図６は、本発明の実施の形態にかかる繊維長測定用プレパラート１の製造を説明する図である。
【００５５】
例えば、図４に示すように、ステンレスバット６上に基材２を載せ、ステンレスバット６を磁石等で固定した状態で、直前に振とうし、均一分散した繊維長測定用分散液３ａを滴下する。Ａ５サイズの基材２を使用する場合は、５ｇ程度の繊維長測定用分散液３ａを使用することが好ましい。繊維長測定用分散液のキャスト量は、秤量することが好ましい。繊維長測定用分散液３ａは粘度が高いため、ステンレスバット６を傾けることにより、基材２上に繊維長測定用分散液３ａを薄く広げる（ステップＳ４）。
【００５６】
繊維長測定用分散液３ａが載った基材２を、乾燥器内で７０℃で乾燥させ、分散媒中の溶媒を除去して、基材２上に高分子皮膜３が密着し積層した繊維長測定用プレパラートを製造する（ステップＳ５）。乾燥は、高分子皮膜３が形成されて、基材２に密着できればよく、使用する溶媒と高分子等に合わせて適宜設定すればよい。また、繊維長測定用分散液３ａを基材２上に滴下する以外に、図５に示すように、繊維長測定用分散液３ａを注いだステンレスバット６内に、基材２を巻き付けたドラム７を浸漬させ、ドラム７を回転させて基材２上に繊維長測定用分散液３ａを薄く広げることもできる。また、図６に示すように、基材２を巻き付けたドラム７上に口金８を介して繊維長測定用分散液３ａを滴下し、ドラム７を回転させて基材２上に繊維長測定用分散液３ａを薄く広げてもよい。
【００５７】
＜繊維長測定方法＞
図７は、本発明の実施の形態にかかる繊維長測定装置１００のブロック図である。
【００５８】
繊維の繊維長は、図７に示す繊維等測定装置１００で測定することができる。繊維等測定装置１００は、繊維長測定用プレパラート１のデジタル画像を取得する画像取得部１０と、各部を制御する制御部２０と、各種情報を入力する入力部３０と、を備える。
【００５９】
画像取得部１０は、繊維長測定用プレパラート１のデジタル画像を取得するスキャナー等を使用することができる。
【００６０】
制御部２０は、画像処理部２１と、繊維長測定部２２と、繊維長算出部２３と、ＤＥＰ算出部２４と、判定部２５と、記憶部２６とを有する。制御部２０は、各種処理プログラムを実行するＣＰＵ（Central  Processing  Unit）と、各種処理プログラム等が予め記憶されたＲＯＭと、各処理の演算パラメータ等を記憶するＲＡＭとを用いて実現される。制御部２０は、ワークステーションやパソコン等の汎用コンピュータを使用することができる。
【００６１】
画像処理部２１は、画像取得部１０が取得したデジタル画像を画像処理して二値化画像を取得する。
【００６２】
繊維長測定部２２は、画像処理部２１が取得した二値化画像から針状分離計測により繊維長測定用プレパラート１内に含まれる繊維４の繊維長を測定する。
【００６３】
繊維長算出部２３は、繊維長測定部２２が測定した繊維４の繊維長から繊維長分布、中央値、数平均繊維長および／または重量平均繊維長を算出する。
【００６４】
ＤＥＰ算出部２４は、繊維長測定用プレパラート１の下記式（１）で表されるＤＥＰ（分散性評価パラメータ：Dispersibility  Evaluation  Parameter）を算出する。
【数４】
2019066390.tif 000006
Ｗｃｏｕｎｔｅｄ：測定により求めた繊維長測定用プレパラート１内の繊維４の繊維長から算出した繊維４の質量の合計であり、下記式（２）より算出することができる。
【００６５】
【数５】
2019066390.tif 000007
式（２）中、Ａｆは繊維４の断面積（ｍ２）、Ｐｆは繊維４の密度（Ｋｇ／ｍ３）、ｌｉはｉ番目に計測された繊維４の長さ（ｍ）である。また、Ａｆは下記式（３）より算出される。
【００６６】
【数６】
2019066390.tif 000008
式（３）中、ｔｅｘは繊維４の繊度（ｇ／Ｋｍ）、ｎｆｂはフィラメントである。
【００６７】
Ｗｐｒｅｄｉｃｔｅｄ：繊維長測定用プレパラート１の作製に使用した繊維長測定用分散液３ａの質量および濃度から予測される、繊維長測定用プレパラート１内に含まれる繊維４の質量の合計であり、下記式（４）から算出することができる。
【数７】
2019066390.tif 000009
式（４）中、Ｃｆは分散液３ａの濃度、Ｗｃｌは繊維長測定用プレパラート１の作製に使用した繊維長測定用分散液３ａの質量（Ｋｇ）である。
【００６８】
判定部２５は、ＤＥＰ算出部２４が算出した繊維長測定用プレパラート１のＤＥＰが０．７〜１．３であるか否かを判定する。
【００６９】
制御部２０は、判定部２５によりＤＥＰが０．７〜１．３であると判定された繊維長測定用プレパラート１の繊維長のみを、記憶部２６に記憶させる。繊維長算出部２３は、記憶部２６に記憶された繊維長のみ、すなわち、ＤＥＰが０．７〜１．３である繊維長測定用プレパラート１の繊維長を用いて、繊維長分布、中央値、数平均繊維長および／または重量平均繊維長を算出する。
【００７０】
入力部３０は、各種情報の入力を受け付ける。入力部３０が受け付ける情報は、例えば、ＤＥＰ算出に必要な繊維４の断面積、密度、繊度、フィラメントや、繊維長測定用プレパラート１の作製に使用した繊維長測定用分散液３ａの質量および濃度等である。
【００７１】
次に図８を参照して、繊維長測定方法について詳細に説明する。図８は、本発明の実施の形態にかかる繊維長測定方法を説明するフローチャートである。
【００７２】
まず、繊維長測定用プレパラート１のデジタル画像を、ＧＴ−Ｘ８３０等の画像取得部１０により取得する（ステップＳ１１）。デジタル画像の解像度は、測定するサンプルにより適宜選択すればよいが、６００〜３６００ｄｐｉ程度とすることが好ましい。
【００７３】
デジタル画像を取得後（ステップＳ１１）、「Ｐｈｏｔｏｓｈｏｐ（登録商標）」等の画像編集ソフトを用いて二値化画像を取得する（ステップＳ１２）。デジタル画像の二値化は、デジタル画像をグレースケールとし、自動コントラスト処理、トリミング、輝度ムラを調整した後、所定の閾値（例えば、１２８）で二値化したものである。二値化して得られた画像は、ステップＳ１１で取得したデジタル画像と、乗算で合成し、上から新規レイヤーを追加する。このレイヤーを使用し、二値化画像を添削する。添削終了後、合成方法を乗算から通常に切り替え、レイヤーを結合して二値化画像として保存する。
【００７４】
図９は、本発明の実施の形態にかかる繊維長測定用プレパラート１の画像の一例を示す図である。図１０は、図９の拡大図である。図１１は、図９の二値化画像であり、図１２は、図１０の二値化画像である。上記のようにして二値化画像を取得することにより、繊維測定用プレパラート１内の繊維４を明確に視認することができる。
【００７５】
得られた二値化画像から、ＷｉｎＲｏｏｆ等の画像解析ソフトを使用し、繊維長を測定する（ステップＳ１３）。繊維長の測定は、デジタル画像の解像度に応じてキャリブレーション値を設定し、二値化画像の黒の領域を認識させ、いわゆる円形度０．７以上の領域を削除する。円形度０．７以上の像は、繊維４でない可能性が高いため削除する。キャリブレーション値は、解像度をｘ（ｄｐｉ）とすると、２５．４／ｘ（ｍｍ／ｐｉｘｅｌ）とする。
【００７６】
黒の領域として認識させた領域について、最小計測長さ１２ｐｉｘｅｌ、最大計測幅１２ｐｉｘｅｌを閾値として針状分離計測を行う。黒の領域として認識させた領域が所望する領域でない場合は、ステップＳ１２の画像処理をやり直すか、二値化領域を添削する。なお、針状分離計測の際、黒の領域として認識させた領域を、２ｐｉｘｅｌ膨張させて行うことが好ましい。２ｐｉｘｅｌ膨張させると、撓んだ繊維４が直線として認識されやすくなる為である。また、上記の閾値は、繊維４の顕微鏡画像から測定された値との比較結果に基づき設定した値である。
【００７７】
ステップＳ１３で測定した繊維長から、ＤＥＰ算出部２４は、下記（１）式で表されるＤＥＰを算出する（ステップＳ１４）。
【数８】
2019066390.tif 000010
Ｗｃｏｕｎｔｅｄは、ステップＳ１３で測定した繊維長測定用プレパラート１内の繊維４の繊維長から算出した繊維４の質量の合計であり、Ｗｐｒｅｄｉｃｔｅｄは、繊維長測定用プレパラート１の作製に使用した繊維長測定用分散液３ａの質量および濃度から予測される、繊維長測定用プレパラート１内に含まれる繊維４の質量の合計である。ＷｃｏｕｎｔｅｄおよびＷｐｒｅｄｉｃｔｅｄの算出に必要な繊維４の断面積、密度、繊度、フィラメントや、繊維長測定用プレパラート１の作製に使用した繊維長測定用分散液３ａの質量および濃度等の情報は、入力部３０により入力が受け付けられ、該情報および測定した繊維長から、ＤＥＰを算出する。繊維長測定の際（ステップＳ１３）、領域を膨張させて行った場合は、測定された繊維長から、４ｐｉｘｅｌ（０．０４２３３２ｍｍ）差し引くことで、実際の繊維長となる。
【００７８】
判定部２５は、ＤＥＰが０．７〜１．３であるか否かを判定する（ステップＳ１５）。ＤＥＰは、繊維長測定用分散液３ａの分散性の評価パラメータであり、判定部２５は、繊維長測定用分散液３ａを調製する際にサンプリングの偏りがあったか否かを判定する。ＤＥＰが１に近い場合、均一に分散する予備分散液から偏りなくサンプリングができたことを意味し、ＤＥＰが１より小さい場合は、予備分散液の濃度の薄い部分からサンプリングされ、ＤＥＰが１より大きい場合は、予備分散液の濃度が濃い部分からサンプリングされたことを意味する。
【００７９】
制御部２０は、繊維長測定用プレパラート１のＤＥＰが０．７〜１．３である場合（ステップＳ１５：Ｙｅｓ）、ステップＳ１３で測定した繊維長データを記憶部２６に記憶させる（ステップＳ１６）。制御部２０は、繊維長測定用プレパラート１のＤＥＰが０．７〜１．３でない場合（ステップＳ１５：Ｎｏ）、ステップＳ１３で測定した繊維長データを廃棄する（ステップＳ１７）。
【００８０】
製造したすべての繊維長測定用プレパラート１の繊維長の測定が終了したか否かを確認し（ステップＳ１８）、終了した場合は（ステップＳ１８：Ｙｅｓ）、繊維長算出部２３は、記憶部２６に記憶された繊維長データから繊維長分布、中央値、数平均繊維長および／または重量平均繊維長を算出して繊維長測定が終了する（ステップＳ１９）。すべての繊維長測定用プレパラート１について繊維長の測定が終了していない場合は（ステップＳ１８：Ｎｏ）、ステップＳ１１から繰り返す。
【００８１】
上記した繊維長の測定方法では、ＤＥＰを算出することにより、繊維長測定用分散液３ａの調製の際のサンプリングの偏りを評価でき、繊維長分布等を算出する際のデータとしてサンプリングに偏りがあるものを使用しないため、誤差の少ない繊維長分布等を得ることができる。
【００８２】
なお、ＤＥＰが０．７〜１．３でない繊維長測定用プレパラート１の繊維長から繊維長分布等を算出してもよい。例えば、図２に示すように、予備分散液の全量を配分して調製した複数の系統の繊維長測定用分散液（Ａ−１−１〜Ｆ−１−１）から繊維長測定用プレパラート１Ａ〜１Ｆを製造し、この繊維長測定用プレパラート１Ａ〜１Ｆの繊維長を測定する場合、サンプルの偏りは、濃度の高い予備分散液から容器Ａ〜Ｆへの配分の際に発生する可能性が高い。予備分散液から容器Ａ〜Ｆへの配分の際に、サンプリングの偏りが発生した場合であっても、予備分散液の全量が容器Ａ〜Ｆに配分され、この予備分散液を使用して、系統（Ａ〜Ｆ）毎に繊維長測定用分散液（Ａ−１−１〜Ｆ−１−１）を調製すれば、サンプリングの偏りによる影響が平均化されるためである。
【００８３】
また、たとえば、繊維長測定用プレパラート１のＤＥＰが０．７〜１．３でない場合、繊維長測定用プレパラート１に使用した繊維長測定用分散液と同じ系統であって、より世代の若い分散液と同じ系統の予備分散液から再度調製した繊維長測定用分散液を用いて繊維長測定用プレパラート１を製造し、測定した繊維長データから繊維長分布、中央値、数平均繊維長および／または重量平均繊維長を求めることもできる。
【００８４】
例えば、図２に示す繊維長測定用分散液Ａ−１−１のＤＥＰが０．７〜１．３でない場合、第１世代の分散液Ａ−１から分取および希釈する際に、サンプリングの誤差が生じたおそれがある。したがって、同じ系統の第１世代の分散液Ａ−１から再度一部分取して、分散媒で希釈して繊維長測定用分散液Ａ−１−２を調製し、調製した繊維長測定用分散液Ａ−１−２から繊維長測定用プレパラート１Ａ’を製造する。繊維長測定用プレパラート１Ａ’の繊維長データと、他の繊維長測定用プレパラート１Ｂ〜１Ｆの繊維長データとに基づき、繊維長分布、中央値、数平均繊維長および／または重量平均繊維長を求めることにより、第１世代以降の分取、希釈工程で発生したサンプリングの偏りの影響を低減することができる。また、予備分散液から分取および希釈する際にも、サンプリングの誤差が生じる場合もある。係る場合は、図２に示すように、予備分散液の全量を使用して分散液Ａ〜Ｆを調製せず、残存する予備分散液から新たな容器Ｇに予備分散液を分取し、分散媒での希釈を繰り返し、繊維測定用分散液Ｇ−１−１を調製し、調製した繊維長測定用分散液Ｇ−１−１から繊維長測定用プレパラート１Ｇを製造し、繊維長測定用プレパラート１Ｇの繊維長データと、他の繊維長測定用プレパラート１Ｂ〜１Ｆの繊維長データとに基づき、繊維長分布等を算出してもよい。
【実施例】
【００８５】
（１）繊維長測定用プレパラート製造における繊維破断
炭素繊維の長さが制御されたマット（繊維長（公称値）３ｍｍ、６ｍｍ）を、いわゆる抄紙法で作製し、そのマットから炭素繊維を採取し、繊維長測定用プレパラート製造において生じる炭素繊維の破断について調べた。０．２３ｇの炭素繊維を分散媒（ポバール（登録商標）ＰＶＡ−２１７ＳＢの１５質量％水溶液）に分散し、濃度０．０８０質量％、２８７．５ｇの予備分散液を調製した。予備分散液は、密閉可能な容器中に炭素繊維と分散媒を添加し、蓋をした状態で容器を上下に振とうさせて調製した。
【００８６】
予備分散液を振とうし、目視で均一に分散したことを確認した後、別の容器に予備分散液を４０ｇ注ぎいれる。この容器にさらに４倍量の分散媒（ＰＶＡ−２１７ＳＢの１５質量％水溶液）を注ぎ、濃度０．０１７質量％の分散液（第１世代）を調製する。
【００８７】
濃度０．０１７質量％の分散液（第１世代）を振とうし、目視で均一に分散したことを確認した後、別の容器に４０ｇ注ぎいれる。この容器にさらに４倍量の分散媒（ＰＶＡ−２１７ＳＢの１０質量％水溶液）を注ぎ、濃度０．００３３質量％の繊維長測定用分散液（第２世代）を調製する。
【００８８】
濃度０．００３３質量％の繊維長測定用分散液を振とうし、目視で均一に分散したことを確認した後、Ａ５サイズに切られたＯＨＰフィルム（ＰＥＴ、厚さ１００μｍ）上に５ｇ滴下し、薄く広げる。ＯＨＰフィルムを７０℃で乾燥して、繊維長測定用プレパラートを得た。
【００８９】
製造した繊維等測定用プレパラートを、ＧＴ−Ｘ８３０にて解像度２４００ｄｐｉでスキャンし、デジタル画像を得た。デジタル画像について、Ｐｈｏｔｏｓｈｏｐで二値化画像を取得し、ＷｉｎＲｏｏｆで二値化画像から繊維長を測定した。得られた繊維長データについて相対頻度および体積分率を求めた。結果を図１３〜図１６に示す。図１３は、繊維長３ミリの繊維を含む繊維長測定用プレパラートの繊維長さと相対頻度および累計の関係を示す図であり、図１４は、繊維長さと体積分率および累計の関係を示す図である。図１５は、繊維長６ミリの繊維を含む繊維長測定用プレパラートの繊維長さと相対頻度および累計の関係を示す図であり、図１６は、繊維長さと体積分率および累計の関係を示す図である。
【００９０】
繊維長３ミリ（公称値）の炭素繊維を含むマットの結果によれば、図１３および１４に示すように、公称値の８０％に該当する２．４ｍｍを超える炭素繊維が繊維数で８７％、質量で９５％を占めた。また、繊維長６ミリ（公称値）の炭素繊維を含むマットの結果によれば、図１５および１６に示すように、公称値の８０％に該当する４．８ｍｍを超える炭素繊維が繊維数で７８％、質量で８９％を占めた。繊維長が長いほど、炭素繊維が破断するおそれが高くなるが、本発明の繊維長測定用プレパラートの製造方法によれば、繊維の破断が十分に抑制できることが確認された。
【００９１】
（２）繊維長測定用分散液の希釈条件と精度
繊維長測定用分散液を予備分散液から多段階希釈により調製し、繊維長測定用プレパラートを製造した際の、繊維長測定用分散液の希釈条件と精度について確認した。図１７は、繊維長測定用分散液間の希釈条件（分岐点）の濃度と数平均繊維長の変動係数の関係を示す図である。図１８は、繊維長測定用分散液間の希釈条件（分岐点）の濃度と重量平均繊維長の変動係数の関係を示す図である。図１９は、繊維長測定用分散液間の希釈条件（分岐点）の濃度と繊維長の中央値の変動係数の関係を示す図である。図２０は、繊維長測定用分散液間の希釈条件（分岐点）の濃度とＤＥＰの変動係数の関係を示す図である。図２１は、分散液の希釈条件（分岐点）を説明する図である。
【００９２】
例えば、図２１に示すように、濃度Ｃ０の予備分散液の全量を容器Ａ〜Ｄに配分し、分散媒で希釈して、濃度ＣＡ〜ＣＤの第１世代の分散液Ａ〜Ｄを調製する。分散液Ａの一部を２つの容器Ａ−１、Ａ−２に分取して、それぞれ分散媒で希釈して、濃度ＣＡ−１、ＣＡ−２の第２世代の分散液Ａ−１、Ａ−２を調製する。分散液Ａの残りは保存しても、廃棄してもよい。さらに分散液Ａ−１の一部を４つの容器Ａ−１−１〜Ａ−１−４に分取して、それぞれ分散媒で希釈して、濃度ＣＡ−１−１〜ＣＡ−１−４の第３世代の繊維長測定用分散液Ａ−１−１〜Ａ−１−４を調製する。また、分散液Ａ−２の一部を４つの容器Ａ−２−１〜Ａ−２−４に分取して、それぞれ分散媒で希釈して、濃度ＣＡ−２−１〜ＣＡ−２−４の第３世代の繊維長測定用分散液Ａ−２−１〜Ａ−２−４を調製する。同様にして、分散液Ｂ〜Ｄから、第２世代の分散液Ｂ−１〜Ｄ−１をそれぞれ調製し、分散液Ｂ−１〜Ｄ−１から第３世代の繊維長測定用分散液Ｂ−１−１〜Ｂ−１−４、Ｃ−１−１〜Ｃ−１−４、Ｄ−１−１〜Ｄ−１−４を調製する。
【００９３】
繊維長測定用分散液Ａ−１−１〜Ａ−１−４、Ａ−２−１〜Ａ−２−４、Ｂ−１−１〜Ｂ−１−４、Ｃ−１−１〜Ｃ−１−４、Ｄ−１−１〜Ｄ−１−４から繊維長測定用プレパラートをそれぞれ複数枚ｎ枚ずつ製造し、製造した繊維長測定用プレパラートの繊維長を測定し、繊維長測定用プレパラート毎に数平均繊維長、重量平均繊維長、繊維長中央値、およびＤＥＰを算出し得られた変動係数と、希釈条件（分岐点）との関係を示したのが図１７〜図２０である。  
【００９４】
例えば、繊維長測定用分散液Ａ−１−１とＡ−１−２間の希釈条件の精度を確認する場合、Ａ−１−１とＡ−１−２は、同じＡ−１から分取され調製されているので、希釈条件（分岐点）は、目標とする濃度（ＣＡ−１−１、ＣＡ−１−２）となる。ＣＡ−１−１およびＣＡ−１−２が、０．００５質量％（繊維量ｇ／分散媒量ｇ＝１：２００００＝０．００００５）である場合、数平均繊維長の変動係数は、図１７に示すように、３〜１０である。繊維長測定用分散液Ａ−１−１とＡ−２−１間の希釈条件の精度を確認する場合、Ａ−１−１とＡ−２−１は、Ａ−１とＡ−２から分取され調製されているので、希釈条件（分岐点）は、目標とするＡ−１とＡ−２の濃度（ＣＡ−１、ＣＡ−２）となる。ＣＡ−１およびＣＡ−２が、０．０８３質量％（繊維量ｇ／分散媒量ｇ＝１：１２００＝０．００８３）である場合、数平均繊維長の変動係数は、図１７に示すように、１〜１０である。また、分散液Ａ−１−１とＢ−１−１間の希釈条件の精度を確認する場合、Ａ−１−１とＢ−１−１は、ＡとＢから分取され調製されているので、希釈条件（分岐点）は、目標とするＡとＢの濃度（ＣＡ、ＣＢ）となる。ＣＡおよびＣＢが、０．６７質量％（繊維量ｇ／分散媒量ｇ＝１：１５０＝０．０６７）である場合、数平均繊維長の変動係数は、図１７に示すように、３〜３８である。
【００９５】
図１７〜図２０に示すように、分岐点濃度が高いほど変動係数のばらつきが大きく、精度が安定しないことがわかる。予備分散液の濃度Ｃ０を０．１質量％以下（図１７〜図２０では、繊維量ｇ／分散媒ｇで示すため、０．００１ｇ／ｇ）とすることにより、変動係数が１５〜３５％程度となる。予備分散液の濃度Ｃ０を０．０８３質量％以下（０．０００８３ｇ/ｇ）とすれば、変動係数は２０％以下となりさらに好ましい。
【符号の説明】
【００９６】
１  繊維長測定用プレパラート
２  基材
３  高分子皮膜
４  繊維
５  高分子
６  ステンレスバット
７  ドラム
８  口金
１０  画像取得部
２０  制御部
２１  画像処理部
２２  繊維長測定部
２３  繊維長算出部
２４  ＤＥＰ算出部
２５  判定部
２６  記憶部
３０  入力部
１００  繊維長測定装置
【図１】
2019066390.tif 000014
【図２】
2019066390.tif 000015
【図３】
2019066390.tif 000016
【図４】
2019066390.tif 000017
【図５】
2019066390.tif 000018
【図６】
2019066390.tif 000019
【図７】
2019066390.tif 000020
【図８】
2019066390.tif 000021
【図９】
2019066390.tif 000022
【図１０】
2019066390.tif 000023
【図１１】
2019066390.tif 000024
【図１２】
2019066390.tif 000025
【図１３】
2019066390.tif 000026
【図１４】
2019066390.tif 000027
【図１５】
2019066390.tif 000028
【図１６】
2019066390.tif 000029
【図１７】
2019066390.tif 000030
【図１８】
2019066390.tif 000031
【図１９】
2019066390.tif 000032
【図２０】
2019066390.tif 000033
【図２１】
2019066390.tif 000034